"キャリアに密着させた、靭帯様微小構造を有する培養歯根膜細胞シート。細胞シートが、歯根膜線維芽細胞、或いはそのものにさらにセメント芽細胞、骨芽細胞、歯肉線維芽細胞、血管内皮細胞の少なくとも1つ以上の細胞が混合されたものであることを特徴とする請求項1記載の培養歯根膜細胞シート。細胞シートが積層化されたものである、請求項1、2のいずれか1項記載の培養歯根膜細胞シート。積層化が請求項2の細胞シートを重ね合わしたものである、請求項3記載の培養歯根膜細胞シート。積層化が請求項2、3のいずれかの細胞シートにセメント芽細胞、骨芽細胞、歯肉線維芽細胞の少なくとも1つ以上の細胞からなる培養細胞シートを重ね合わしたものである、請求項3、4のいずれか1項記載の培養歯根膜細胞シート。積層化が請求項2、3のいずれかの細胞シートの上側及び下側の双方に請求項5記載の細胞シートを重ね合わしたものであるでことを特徴とする請求項4~5のいずれか1項記載の培養歯根膜細胞シート。積層化が請求項2、3のいずれかの細胞シートの上側に骨芽細胞からなる細胞シートを重ね、下側にセメント芽細胞からなる細胞シートを重ね合わしたものである、請求項4~6のいずれか1項記載の培養歯根膜細胞シート。積層化が請求項2、3のいずれかの細胞シートの上側に歯肉線維芽細胞からなる細胞シートを重ね、その上にさらに骨芽細胞からなる細胞シートを重ね、下側にセメント芽細胞からなる細胞シートを重ね合わしたものである、請求項4~6のいずれか1項記載の培養歯根膜細胞シート。蛋白質分解酵素による処理を施されることなく支持体から剥離され、剥離後の細胞シートの収縮率が20以下に保たれた、請求項1~8のいずれか1項記載の培養歯根膜細胞シート。剥離する時期が、細胞が支持体表面でコンフルエントになってから21日以内である、請求項1~9のいずれか1項記載の培養歯根膜細胞シート。歯周組織の一部或いは全部を損傷もしくは欠損した患部を治療するための、請求項1~10のいずれか1項記載の培養歯根膜細胞シート。治療が培養歯根膜細胞シートを歯根表面に対し被覆することを特徴とする請求項11記載の培養歯根膜細胞シート。治療が培養歯根膜細胞シートの下部側を歯根表面に被覆することを特徴とする請求項11、12のいずれか1項記載の培養歯根膜細胞シート。患部に被覆する際、患部の大きさ、形状に沿って切断された、請求項11~13のいずれか1項記載の培養歯根膜細胞シート。水に対する上限もしくは下限臨界溶解温度が0~80°Cである温度応答性ポリマーで基材表面を被覆した細胞培養支持体上で細胞を培養し、1培養液温度を上限臨界溶解温度以上または下限臨界溶解温度以下とし、2培養した培養歯根膜細胞シートをキャリアに密着させ、3そのままキャリアと共に剥離することを特徴とする、培養歯根膜細胞シートの製造方法。温度応答性ポリマーが、ポリN-イソプロピルアクリルアミドである、請求項15記載の培養歯根膜細胞シートの製造方法。キャリアの形状が中心部を切り抜いたリング状のものであることを特徴とする、請求項15、16のいずれか1項記載の培養歯根膜細胞シートの製造方法。剥離が蛋白質分解酵素による処理が施されていない、請求項15~17のいずれか1項記載の培養歯根膜細胞シートの製造方法。歯周組織の一部或いは全部を損傷もしくは欠損した患部に対し、請求項1~14のいずれか1項記載の培養歯根膜細胞シートを移植することを特徴とする治療法。移植方法が歯根表面に対し被覆することを特徴とする、請求項19記載の治療法。歯根表面に被覆する際、培養歯根膜細胞シートを患部の大きさ、形状に沿って切断することを特徴とする、請求項19、20のいずれか1項記載の治療法。治療対象となる疾患が中等度歯周炎、重度歯周炎、歯肉退縮のいずれかであることを特徴とする、請求項19~21のいずれか1項に記載の治療法。靭帯様微小構造を有する培養歯根膜細胞シートの製造における温度応答性ポリマーの使用。温度応答性ポリマーが、ポリN-イソプロピルアクリルアミドである、請求項23記載の使用。本発明は、上記のような従来技術の問題点を解決することを意図してなされたものである。すなわち、本発明は、歯根表面への付着性が良好な高生着性培養歯根膜細胞シートを提供することを目的とする。また、本発明は、その製造法、並びに利用方法を提供することを目的とする。本発明者らは、上記課題を解決するために、種々の角度から検討を加えて、研究開発を行った。その結果、温度応答性ポリマーで基材表面を被覆した特定条件の細胞培養支持体上で歯根膜細胞を特定条件下で培養し、その後、培養液温度を上限臨界溶解温度以上または下限臨界溶解温度以下とし、培養した培養歯根膜細胞シートを特定のキャリアに密着させ、細胞シートの収縮を抑えながら、そのままキャリアと共に剥離することにより、歯根表面に極めて付着性の良い高生着性培養歯根膜細胞シートが得られることを見いだした。本発明はかかる知見に基づいて完成されたものである。すなわち、本発明は、歯根表面に極めて良好に付着する、すなわち、高生着性の、キャリアに密着させた、培養歯根膜細胞シートを提供する。また、本発明は、水に対する上限もしくは下限臨界溶解温度が0~80°Cである温度応答性ポリマーで基材表面を被覆した細胞培養支持体上で細胞を特定の条件下で培養し、その後、1培養液温度を上限臨界溶解温度以上または下限臨界溶解温度以下とし、2培養した歯根膜細胞シートをキャリアに密着させ、3そのままキャリアと共に剥離することを特徴とする高生着性培養歯根膜細胞シートの製造方法を提供する。加えて、本発明は、歯周組織の一部或いは全部を損傷もしくは欠損した患部を治療するための上記高生着性培養歯根膜細胞シートを提供する。更に加えて、本発明は、歯周組織の一部或いは全部を損傷もしくは欠損した患部に対し、上記高生着性培養歯根膜細胞シートを移植することを特徴とする治療法を提供する。本発明で得られる高生着性再生歯根膜細胞シートは歯根表面への生着性が極めて高く、例えば、GTR法では受動的に周囲組織主に残存歯根膜からの細胞遊走を期待するだけであったが、本発明の細胞シートを用いることにより非常に高密度に標的細胞を移植することができる。また、治癒過程における上皮の侵入が大きな課題であるが、歯根表面に早期に細胞の定着が起きていればそれを防ぐことが出来る。本発明の細胞シートは歯根表面に速やかに定着し、上皮細胞の侵入を抑える上で有利に働く。さらに、移植する細胞シートの積層化を行い3次元的な極性を持たせることにより、一層効率良く付着器官を再構築でき、中等度歯周炎、重度歯周炎、歯肉退縮等の臨床応用が強く期待される。したがって、本発明は細胞工学、医用工学、などの医学、生物学等の分野における極めて有用な発明である。本発明は、キャリアに密着された靭帯様微小構造靭帯様とは、培養歯根膜細胞シートが歯根象牙質に密着、配向している状態を指すを有する培養歯根膜細胞シートを提供する。本発明の培養歯根膜細胞シートの作製に使用される好適な細胞として歯根膜線維芽細胞、或いはその歯根膜線維芽細胞にさらにセメント芽細胞、骨芽細胞、歯肉線維芽細胞、血管内皮細胞、間葉系幹細胞の少なくとも1つ以上の細胞が混合されたものが挙げられるが、その種類は、何ら制約されるものではない。本発明において、高生着性再生歯根膜細胞シートとは、上記した各種細胞が培養支持体上で単層状に培養され、その後、支持体より剥離されたシートを意味する。得られた細胞シートは培養時に培養支持体に接していた下側面とそれとは反対側の上側面を有する。細胞を培養する際、本発明で示す水に対する上限もしくは下限臨界溶解温度が0~80°Cである温度応答性ポリマーで基材表面を被覆した細胞培養支持体を利用すれば、細胞シート下側面に細胞が培養時に自ら産生した接着性蛋白質が豊富に存在している。本発明の高生着性再生歯根膜細胞シートとは、上述した歯根膜線維芽細胞、或いはその歯根膜線維芽細胞にさらにセメント芽細胞、骨芽細胞、歯肉線維芽細胞、血管内皮細胞の、間葉系幹細胞少なくとも1つ以上の細胞が混合された単層状のシートであっても良く、またそれを積層化したシートでも良い。ここで積層化シートとは、その高生着性再生歯根膜細胞シートが単独若しくは別の細胞からなるシートと組み合わされた状態のもでも良く、例えば、上述した歯根膜線維芽細胞、或いはその歯根膜線維芽細胞にさらにセメント芽細胞、骨芽細胞、歯肉線維芽細胞、血管内皮細胞、間葉系幹細胞の少なくとも1つ以上の細胞が混合された細胞シートを重ね合わしたもの、上述した単層状細胞シートにこのものとは別のセメント芽細胞、骨芽細胞、歯肉線維芽細胞の少なくとも1つ以上の細胞からなる培養細胞シートを重ね合わしたもの等が挙げられるが特に制約されるものではない。またその積層する位置、順番、積層回数は特に制約されるものではないが、例えば、上述した歯根膜線維芽細胞、或いはその歯根膜線維芽細胞にさらにセメント芽細胞、骨芽細胞、歯肉線維芽細胞、血管内皮細胞、間葉系幹細胞の少なくとも1つ以上の細胞が混合された単層状細胞シートの下側或いは上側の少なくとも一方もしくは双方に同じ細胞シートが積層化されたもの、上述した単層状細胞シートの下側或いは上側の少なくとも一方もしくは双方にこれとは別のセメント芽細胞、骨芽細胞、歯肉線維芽細胞の少なくとも1つ以上の細胞からなる細胞シートが積層化されたもの、或いは歯根膜線維芽細胞、或いはその歯根膜線維芽細胞にさらにセメント芽細胞、骨芽細胞、歯肉線維芽細胞、血管内皮細胞、間葉系幹細胞の少なくとも1つ以上の細胞が混合された単層状細胞シートに対し、同じ細胞シートと別のセメント芽細胞、骨芽細胞、歯肉線維芽細胞の少なくとも1つ以上の細胞からなる細胞シートが積層化されたものでも良い。さらに、その積層化が歯根膜線維芽細胞、或いはその歯根膜線維芽細胞にさらにセメント芽細胞、骨芽細胞、歯肉線維芽細胞、血管内皮細胞、間葉系幹細胞の少なくとも1つ以上の細胞が混合された単層状細胞シートの上側に骨芽細胞からなる細胞シートを重ね、下側にセメント芽細胞からなる細胞シートを重ね合わしたもの、歯根膜線維芽細胞、或いはその歯根膜線維芽細胞にさらにセメント芽細胞、骨芽細胞、歯肉線維芽細胞、血管内皮細胞、間葉系幹細胞の少なくとも1つ以上の細胞が混合された単層状細胞シートの上側に歯肉線維芽細胞からなる細胞シートを重ね、その上にさらに骨芽細胞からなる細胞シートを重ね、下側にセメント芽細胞からなる細胞シートを重ね合わしたものでも良い。積層回数は8回以下が良く、好ましくは6回以下、さらに好ましくは4回以下が良い。8回より多くなると積層化した中心部の細胞シートに酸素、栄養分が行き届かなくなり細胞死してしまい好ましくない。本発明における上述した細胞を培養するための培地組成は特に限定されるものではなく、これらの細胞を培養する際に通常使われているもので良い。例えば、歯根膜線維芽細胞、或いはその歯根膜線維芽細胞にさらにセメント芽細胞、骨芽細胞、歯肉線維芽細胞、血管内皮細胞、間葉系幹細胞の少なくとも1つ以上の細胞が混合された細胞シートを培養する際の培地として、α―MEM培地、DMEM培地、或いはそれらの混合物に10ウシ血清を混合したもの、或いはそのものにさらに50μg/ml濃度でアスコルビン酸2リン酸を加えたものでも良い。本発明における高生着性培養歯根膜細胞シートは培養時にディスパーゼ、トリプシン等で代表される蛋白質分解酵素による損傷を受けていないものである。そのため、基材から剥離された高生着性培養歯根膜細胞シートは、細胞-細胞間のデスモソーム構造が保持され、構造的欠陥が少なく、強度の高いものである。また、本発明のシートは培養時に形成される細胞-基材間の基底膜様蛋白質も酵素による破壊を受けていない。このことにより、移植時において患部組織と良好に接着することができ、効率良い治療を実施することができるようになる。以上のことを具体的に説明すると、トリプシン等の通常の蛋白質分解酵素を使用した場合、細胞-細胞間のデスモソーム構造及び細胞、基材間の基底膜様蛋白質等は殆ど保持されておらず、従って、細胞は個々に分かれた状態となって剥離される。その中で、蛋白質分解酵素であるディスパーゼに関しては、細胞-細胞間のデスモソーム構造については10~60保持した状態で剥離させることができることで知られているが、細胞-基材間の基底膜様蛋白質等を殆ど破壊してしまうため、得られる細胞シートは強度の弱いものである。これに対して、本発明の細胞シートは、デスモソーム構造、基底膜様蛋白質共に80以上残存された状態のものであり、上述したような種々の効果を得ることができるものである。本発明における高生着性培養歯根膜細胞シートは生体組織である歯根表面に極めて良好に生着する。その性質は、支持体表面から剥離させた培養歯根膜細胞シートの収縮を抑えることで実現されることを見いだした。その際、培養歯根膜細胞シートの収縮率はシート内の何れの方向における長さにおいても20以下であることが望ましく、好ましくは10以下、さらに好ましくは5以下であることが好ましい。シートの何れかの方向の長さにおいて20以上となると、剥離した細胞シートはたるんでしまい、その状態で生体組織に付着させても組織に密着させられず、本発明で示すところの高生着性は望めない。培養歯根膜細胞シートを収縮させない方法は、細胞シートを収縮させない方法であれば何ら制約されるものではないが、例えば、支持体から培養歯根膜細胞シートを剥離させる際、これらの細胞シートに中心部を切り抜いたリング状のキャリアなどを密着させ、そのキャリアごと細胞シートを剥離する方法などが挙げられる。高生着性培養歯根膜細胞シートを密着させる際に使用するキャリアは、本発明の細胞シートが収縮しないように保持するための構造物であり、例えば高分子膜または高分子膜から成型された構造物、金属性治具などを使用することができる。例えば、キャリアの材質として高分子を使用する場合、その具体的な材質としてはポリビニリデンジフルオライドPVDF、ポリプロピレン、ポリエチレン、セルロース及びその誘導体、紙類、キチン、キトサン、コラーゲン、ウレタン等を挙げることができる。本発明において密着という場合、細胞シートが収縮しないように、細胞シートとキャリアとの境界面において、キャリア上で細胞シートがずれたり移動したりしない状態のことをいい、物理的に結合することにより密着していても、両者のあいだに存在する液体例えば培養液、その他の等張液を介して密着していてもよい。キャリアの形状は、特に限定されるものではないが、例えば得られた高生着性培養歯根膜細胞シートを移植する際に、キャリアの一部に移植部位と同程度もしくは移植部位より大きく切り抜いたものを利用すると、細胞シートは切り抜かれた周囲の部分だけに固定され、切り抜かれた部分にある細胞シートを移植部位に当てるだけで良く、好都合である。また、本発明における培養歯根膜細胞シートの特徴である歯根表面への高い生着性は、特定の培養条件下で実現される。すなわち、本発明の培養歯根膜細胞シートは、支持体表面上に歯根膜細胞を播種後、培養することで得られるが、支持体表面上で細胞がコンフルエント満杯な状態になってから21日以下、好ましくは15日以下、さらに10日以下であることが好ましいことが判明した。21日より多いと剥離した培養歯根膜細胞シートの最下層の細胞の活性が低下し、そのため付着性も低減してしまい、本発明に示すところの高生着性は望めなくなる。本発明の歯根表面とは、歯根部であれば特に限定されるものではなく、一般には、歯周組織の一部或いは全部を損傷もしくは欠損した患部などが挙げられる。このような歯根表面に対し、本発明の高生着性培養歯根膜細胞シートの利用法は特に限定されないが、例えば、本発明の高生着性培養歯根膜細胞シートを被覆する方法が挙げられる。その際、培養歯根膜細胞シートを患部の大きさ、形状に沿って適宜切断しても良い。このように、本発明の高生着性培養歯根膜細胞シートとは、生体組織である歯根表面に極めて良好に付着できるものであり、従来技術からでは全く得られなかったものである。細胞培養支持体において基材の被覆に用いられる温度応答性ポリマーは、水溶液中で上限臨界溶解温度または下限臨界溶解温度0°C~80°C、より好ましくは20°C~50°Cを有する。上限臨界溶解温度または下限臨界溶解温度が80°Cを越えると細胞が死滅する可能性があるので好ましくない。また、上限臨界溶解温度または下限臨界溶解温度が0°Cより低いと一般に細胞増殖速度が極度に低下するか、または細胞が死滅してしまうため、やはり好ましくない。本発明に用いる温度応答性ポリマーはホモポリマー、コポリマーのいずれであってもよい。このような高分子としては、例えば、特開平2-211865号公報に記載されているポリマーが挙げられる。具体的には、例えば、以下のモノマーの単独重合または共重合によって得られる。使用し得るモノマーとしては、例えば、メタアクリルアミド化合物、N-若しくはN,N-ジアルキル置換メタアクリルアミド誘導体、またはビニルエーテル誘導体が挙げられ、コポリマーの場合は、これらの中で任意の2種以上を使用することができる。更には、上記モノマー以外のモノマー類との共重合、ポリマー同士のグラフトまたは共重合、あるいはポリマー、コポリマーの混合物を用いてもよい。また、ポリマー本来の性質を損なわない範囲で架橋することも可能である。被覆を施される基材としては、通常細胞培養に用いられるガラス、改質ガラス、ポリスチレン、ポリメチルメタクリレート等の化合物を初めとして、一般に形態付与が可能である物質、例えば、上記以外の高分子化合物、セラミックス類など全て用いることができる。温度応答性ポリマーの支持体への被覆方法は、特に制限されないが、例えば、特開平2-211865号公報に記載されている方法に従ってよい。すなわち、かかる被覆は、基材と上記モノマーまたはポリマーを、電子線照射EB、γ線照射、紫外線照射、プラズマ処理、コロナ処理、有機重合反応のいずれかにより、または塗布、混練等の物理的吸着等により行うことができる。温度応答性ポリマーの被覆量は、0.5~5.0μg/cm2の範囲が良く、好ましくは1.0~4.0μg/cm2であり、さらに好ましくは1.2~3.5μg/cm2である。0.5μg/cm2より少ない被覆量のとき、刺激を与えても当該高分子上の細胞は剥離し難く、作業効率が著しく悪くなり好ましくない。逆に5.0μg/cm2以上であると、その領域に細胞が付着し難く、細胞を十分に付着させることが困難となる。本発明における支持体の形態は特に制約されるものではないが、例えばディッシュ、マルチプレート、フラスコ、セルインサートなどが挙げられる。本発明において、細胞の培養は上述のようにして製造された細胞培養支持体上で行われる。培地温度は、基材表面に被覆された前記ポリマーが上限臨界溶解温度を有する場合はその温度以下、また前記ポリマーが下限臨界溶解温度を有する場合はその温度以上であれば特に制限されない。しかし、培養細胞が増殖しないような低温域、あるいは培養細胞が死滅するような高温域における培養が不適切であることは言うまでもない。温度以外の培養条件は、常法に従えばよく、特に制限されるものではない。例えば、使用する培地については、公知のウシ胎児血清FCS等の血清が添加されている培地でもよく、また、このような血清が添加されていない無血清培地でもよい。本発明の方法において、培養した細胞を支持体材料から剥離回収するには、培養された高生着性培養歯根膜細胞シートをキャリアに密着させ、細胞の付着した支持体材料の温度を支持体基材の被覆ポリマーの上限臨界溶解温度以上若しくは下限臨界溶解温度以下にすることによって、そのままキャリアとともに剥離することができる。なお、シートを剥離することは細胞を培養していた培養液中において行うことも、その他の等張液中において行うことも可能であり、目的に合わせて選択することができる。本発明では、細胞シートを患部に当てた後、細胞シートをキャリアからはがせば良い。そのはがし方は、何ら制約されるものではないが、例えば、キャリアを濡らしてキャリアと細胞シートの密着性を弱めてはがす方法、或いはメス、はさみ、レーザー光、プラズマ波などの治具を用いても切断する方法でも良い。例えば上述したような一部を切り抜いたキャリアに密着した細胞シートを用いた場合、レーザー光などを用いて患部の境界線に沿って切断すると患部以外の余計なところへの細胞シートの付着を避けられ好都合である。本発明で示すところの高生着性再生歯根膜細胞シートと生体組織との固定方法は特に限定されるものではなく、細胞シートと生体組織を生体内で使用可能な接着剤による接合、縫合しても良く、或いは本発明で示すところの高生着性培養歯根膜細胞シートは生体組織と速やかに生着するため、このような手段を用いずに患部に付着させるだけでも良い。本発明における積層化シートは、その積層方法は特に限定されるものではないが、上述したキャリアに密着した高生着性培養歯根膜細胞シートを以下のような方法で行えば良い。1キャリアと密着した細胞シートを細胞培養支持体に付着させ、その後培地を加えることでキャリアを細胞シートからはがし、そして更に別のキャリアと密着した細胞シートを付着させることを繰り返すことで細胞シートを重層化させる方法。2キャリアと密着した細胞シートを反転させ細胞培養支持体上でキャリア側で固定させ、細胞シート側に別の細胞シートを付着させ、その後培地を加えることでキャリアを細胞シートからはがし、再び別の細胞シートを付着させる操作を繰り返すことで細胞シートを重層化させる方法。3キャリアと密着した細胞シート同士を細胞シート側で密着させる方法。4キャリアと密着した細胞シートを生体の患部に当て、細胞シートを生体組織に付着させた後、キャリアをはがし、再び別の細胞シートを重ねていく方法。高生着性培養歯根膜細胞シートを高収率で剥離、回収する目的で、細胞培養支持体を軽くたたいたり、ゆらしたりする方法、更にはピペットを用いて培地を撹拌する方法等を単独で、あるいは併用して用いてもよい。加えて、必要に応じて培養細胞は等張液等で洗浄して剥離回収してもよい。本発明に示される高生着性培養歯根膜細胞シートの用途は何ら制約されるものではないが、例えば度歯周炎、重度歯周炎及びその他の歯周関連疾患、歯肉退縮、歯肉炎等の歯肉関連疾患に有効である。上述の方法により得られた高生着性培養歯根膜細胞シートは、従来の方法により得られたものに比べて、剥離の際の非侵襲性の点で極めて優れており、移植用歯根膜等として臨床応用が強く期待される。特に、本発明の高生着性培養歯根膜細胞シートは従来の移植シートとは異なり、生体組織との高い生着性を有するため、極めて速く生体組織に生着する。このことから、GTRでは受動的に周囲組織主に残存歯根膜からの細胞遊走を期待するだけであったが、この細胞シートを用いることにより非常に高密度に標的細胞を移植することができるようになる。また、自己の細胞を用いることから抗原性感染性の問題を解決できる。細胞移植という観点から見れば、コラーゲンゲル内で3次元培養を行った細胞をゲルごと移植する研究、生体吸収性膜上に細胞を播種して培養を行い膜ごと移植する研究等が進められているが、細胞密度に関しては圧倒的に細胞シートが勝っており、また吸収性膜などの介在物がない、純粋な細胞細胞外基質成分のみの細胞シートの方が組織に定着する上で有利なのは明らかである。治癒過程における上皮の侵入が大きな課題であるが、歯根面にあらかじめ結合組織性細胞の定着が起きていればそれを防ぐことが出来る。この培養細胞の歯根面への定着においては、培養細胞の分泌した接着分子をふくむ細胞外基質を細胞と同時に非侵襲的に回収して移植するため、移植細胞の歯根面への早期定着にも有利に働くと予想される。歯牙の周囲に存在する付着器官はセメント質、歯根膜靭帯部歯槽骨といった特殊な階層構造をもつ。これまでの研究で歯根膜組織を構築し得る細胞は歯周組織では歯槽骨でもなく歯肉でもなく、歯根膜内のみに存在することが確認されている。また歯根膜内には様々な細胞が存在しており支持歯槽骨を形成する骨芽細胞系細胞、歯根膜の靭帯を形成する線維芽細胞、セメント質を形成するセメント芽細胞、確認はされていないが組織幹細胞も当然存在すると思われる。これらの細胞を分離する研究も進められていて、歯根膜から採取した細胞を分離して細胞シートを作製し、移植時に積層化を行い3次元的な極性を持たせることにより、より効率よく付着器官を再構築できると考えている。以上のことは、患部の治療効率の向上、更には患者の負担の軽減もはかられ極めて有効な技術と考えられる。以下に、本発明を実施例に基づいて更に詳しく説明するが、これらは本発明を何ら限定するものではない。実施例1、2市販の3.5cmφ培養皿ベクトンディッキンソンラブウェアBectonDickinsonLabware社製ファルコンFALCON3001上に、N-イソプロピルアクリルアミドモノマーを53、54実施例2になるようにイソプロピルアルコールに溶解させたものを0.07ml塗布した。0.25MGyの強度の電子線を照射し、培養皿表面にN-イソプロピルアクリルアミドポリマーPIPAAmを固定化した。照射後、イオン交換水により培養皿を洗浄し、残存モノマーおよび培養皿に結合していないPIPAAmを取り除き、クリーンベンチ内で乾燥し、エチレンオキサイドガスで滅菌することで細胞培養支持体材料を得た。基材表面における温度応答性ポリマー量を測定したところ、それぞれ1.8μg/cm2実施例1、2.0μg/cm2実施例2被覆されていることが分かった。F344系ヌードラットの上顎臼歯部から歯根膜組織を採取し、常法に従い酵素処理することで歯根膜細胞を回収し、それぞれの支持体材料表面上に播種した1×105cells/3.5cmDish。培地として、DMEM培地に10ウシ血清、50μg/mlになるようにアスコルビン酸2リン酸を添加したものを使用した。37°C、5CO2下で培養した結果、何れの細胞培養支持体材料上の歯根膜細胞においても正常に付着し、増殖した。培養14日後に培養した細胞はコンフルエントの状態となり、さらに7日間培養した細胞の上に直径2mmの円状に切り抜いた直径5mmのポリビニリデンジフルオライドPVDF膜から成型したキャリアをかぶせ、培地を静かに吸引し、細胞培養支持体材料ごと20°Cで30分インキュベートし冷却することで、何れの細胞培養支持体材料上の細胞もかぶせたキャリアと共に剥離させられた。得られた細胞シートは収縮率5以下の1枚のシートとして十分に強度を持ったものであった。なお、上記各実施例において、低温処理は20°Cで30分インキュベートという条件下で行われたが、本発明において低温処理はこれらの温度及び時間に限定されない。本発明における低温処理として好ましい温度条件は0°C~30°Cであり、好ましい処理時間は2分~1時間である。実施例2の培養21日後の細胞のようすを図1左図、キャリアを用いずに剥離した際のようすを図1右図に示す。実施例2で得られた培養歯根膜細胞シートを常法に従ってアザン染色、並びにH-E染色した結果を図2に示す。また、実施例2で得られた培養歯根膜細胞シート表面の走査型電子顕微鏡写真を500倍左図、10000倍右図で観察した結果を示す。細胞シート表面に歯根膜特有の構造が損傷を受けていないことが分かる。さらに、図4では実施例2で得られた培養歯根膜細胞シート表面のF―アクチン、I型コラーゲンを常法により染色した結果を示す。いずれの蛋白質も残存していることが分かり、本発明で得られる培養歯根膜細胞シートは低損傷なものであることが分かる。実施例3上述した市販の3.5cmφ培養皿FALCON3001上に、N-イソプロピルアクリルアミドモノマーを55になるようにイソプロピルアルコールに溶解させたものを0.07ml塗布した以外は実施例2と同様な方法で細胞培養支持体材料を得た。基材表面における温度応答性ポリマー量を測定したところ、2.1μg/cm2被覆されていることが分かった。F344系ヌードラットの上顎臼歯部から歯根膜組織を採取し、常法に従い酵素処理することでセメント芽細胞、骨芽細胞を回収し、それぞれの細胞を別々に支持体材料表面上に播種した1×105cells/3.5cmDish。培地として、DMEM培地に10ウシ血清、50μg/mlになるようにアスコルビン酸2リン酸を添加したものを使用した。37°C、5CO2下で培養した結果、細胞培養支持体材料上のいずれの細胞においても正常に付着し、増殖した。いずれの細胞も培養14日後にコンフルエントの状態となった。さらに7日間培養した後、まずセメント芽細胞シートを支持体材料上に付着させたままの状態で、実施例2で回収した培養歯根膜細胞シートを積層化した。その後、培養歯根膜細胞シートについているキャリアをはずし、セメント芽細胞シートと培養歯根膜細胞シートが積層化したものを得た。その際、この積層化シートは支持体表面に付着させたままの状態を保たせた。次に、コンフルエントになった骨芽細胞シートを剥離させた。作業は実施例2と同様な方法で行った。得られた骨芽細胞シートは収縮率3以下の1枚のシートとして十分に強度を持ったものであった。このものをセメント芽細胞シートと培養歯根膜細胞シートが積層化したシートの上に積層し、シート同士を付着させ、培養支持体表面からセメント芽細胞シート、培養歯根膜細胞シート、骨芽細胞シートの順に3層に積層化された細胞シートを得た。最後に、セメント芽細胞シートが付着している細胞培養支持体材料を冷却することで3層に積層化された細胞シートを剥離した。図5に実施例2で得られた培養歯根膜細胞シート単層状、実施例3で得られた3層に積層化された細胞シートを常法に従ってアザン染色、並びにH-E染色した結果を示す。積層化することで膜厚が増えていることが分かる。実施例4実施例2で得られた培養歯根膜細胞シートに存在する接着性蛋白質として知られているインテグリンβ1、フィブロネクチンをイムノブロッティング法で常法に従って確認した。得られた結果をそれぞれ図6図中のT、図7図中のTに示す。いずれの接着性蛋白質も高濃度に残存しており、本発明の細胞シートは高生着性が期待できる。比較例1上述した市販の3.5cmφ培養皿FALCON3001、温度応答性ポリマー未被覆上で、実施例2と同様な方法で歯根膜細胞を培養した。培養21日後、トリプシン-EDTA処理を常法に従って行うことで培養した歯根膜細胞を回収した。得られた結果をそれぞれ図6図中のE、図7図中のEに示す。いずれの接着性蛋白質も低濃度しか残存していなく、本発明の細胞シートとしては不適当なものであった。比較例2上述した市販の3.5cmφ培養皿FALCON3001、温度応答性ポリマー未被覆上で、実施例2と同様な方法で歯根膜細胞を培養した。培養21日後、培養した歯根膜細胞をラバーブレートによって機械的に剥離回収した。得られた結果をそれぞれ図6図中のS、図7図中のSに示す。いずれの接着性蛋白質も高濃度に残存しているが、細胞シートが力学的な作用を受け切断されており、本発明の細胞シートとしては不適当なものであった。実施例5免疫不全小動物に歯周組織欠損部を作成し、このものへ実施例2の培養歯根膜細胞シートを移植することを試みた。具体的には、F344系ヌードラットの上顎臼歯部近心歯槽骨に骨欠損を作製し、セメント質を削除、歯根象牙質を露出させ実験的歯周組織欠損を作製した。実施例2の培養歯根膜細胞シート下部を上述した露出象牙質面に被覆し、創傷面を保護することで移植を終えた。術後、1週間後、4週間後に移植部位を採取し、常法に従いホルマリン固定、EDTA脱灰、パラフィン包埋の後、5μm毎の連続切片を作製し、H-E染色を施し、歯周組織の治癒過程を継時的に組織学的に観察した。1週間後の組織の状態の結果を図8b:組織全体像、d:培養歯根膜細胞シート接着部拡大像に示す。図8dに示すように培養歯根膜細胞が歯根象牙質に密着していることが分かる。術後4週間後の組織の状態の結果を図9b:組織全体像、d:培養歯根膜細胞シート接着部拡大像に示す。図9dに示すように培養歯根膜細胞シートが歯根象牙質に密着、配向しており、靭帯様組織になっていることが分かる。本発明の培養歯根膜細胞シートを移植することで歯周組織を再建できていることが分かる。比較例3実施例5と同様に、F344系ヌードラットの上顎臼歯部近心歯槽骨に骨欠損を作製し、セメント質を削除、歯根象牙質を露出させ実験的歯周組織欠損を作製した。その後、培養歯根膜細胞シートを移植することなく実施例5と同様に組織切片を作製し、歯周組織の治癒過程を継時的に組織学的に観察した。1週間後の組織の状態の結果を図8a:組織全体像、c:歯周組織欠損部拡大像に示す。図8cに示すように歯周組織欠損部がそのまま残っており治癒が進行していないことが分かる。術後4週間後の組織の状態の結果を図9a:組織全体像、c:歯周組織欠損部拡大像に示す。図9cに示すように術後4週間後においても歯周組織欠損部がそのまま残っており治癒がほとんど進行していないことが分かる。本発明の培養歯根膜細胞シートを移植した実施例5とは明らかに異なる状態であった。"